(57)【要約】  発明が解決しようとする課題は、パターン状の金属層の厚みが比較的厚いにもかかわらず、熱伝導性と接着性とを効果的に高めることができる積層体を提供することである。  本発明に係る積層体（１）は、金属基板（４）と、前記金属基板（４）の一方の表面に積層された絶縁層（２）と、前記絶縁層（２）の前記金属基板（４）側とは反対側の表面に積層されたパターン状の金属層（３）とを備え、前記金属層（３）の厚みが、３００μｍ以上であり、前記絶縁層（２）が、窒化ホウ素（１２）と、窒化ホウ素以外の無機フィラー（１３）とを含む。
2019112048.tif 000002
【特許請求の範囲】
【請求項１】
金属基板と、前記金属基板の一方の表面に積層された絶縁層と、前記絶縁層の前記金属基板側とは反対側の表面に積層されたパターン状の金属層とを備え、  前記金属層の厚みが、３００μｍ以上であり、  前記絶縁層が、窒化ホウ素と、窒化ホウ素以外の無機フィラーとを含む、積層体。
【請求項２】
前記窒化ホウ素の平均アスペクト比が、２以上であり、  前記窒化ホウ素以外の無機フィラーの平均アスペクト比が、２未満である、請求項１に記載の積層体。
【請求項３】
前記窒化ホウ素以外の無機フィラーの材料が、酸化アルミニウム、窒化アルミニウム、酸化マグネシウム、又は炭化ケイ素である、請求項１又は２に記載の積層体。
【請求項４】
前記絶縁層の金属層側における前記窒化ホウ素以外の無機フィラーの含有量が、前記絶縁層の金属基板側における前記窒化ホウ素以外の無機フィラーの含有量よりも多い、請求項１〜３のいずれか1項に記載の積層体。
【請求項５】
前記絶縁層が、前記窒化ホウ素を、窒化ホウ素凝集粒子として含む、請求項１〜４のいずれか1項に記載の積層体。
【請求項６】
前記絶縁層が、熱硬化性化合物と、熱硬化剤又は硬化触媒とを含む、請求項１〜５のいずれか１項に記載の積層体。
【請求項７】
前記熱硬化性化合物が、エポキシ化合物、オキセタン化合物、エピスルフィド化合物又はシリコーン化合物を含む、請求項６に記載の積層体。
【請求項８】
前記金属層の前記絶縁層側とは反対側の表面上に、半導体チップを配置して用いられる、請求項１〜７のいずれか1項に記載の積層体。
【請求項９】
請求項１〜８のいずれか1項に記載の積層体と、  前記積層体における前記金属層の前記絶縁層側とは反対側の表面上に配置された半導体チップとを備える、電子装置。
【発明の詳細な説明】
【技術分野】
【０００１】  本発明は、金属基板と絶縁層と金属層とを備える積層体に関する。
【背景技術】
【０００２】  近年、電子機器の小型化及び高性能化が進行しており、電子部品の実装密度が高くなっている。このため、狭いスペースの中で電子部品から発生する熱を、如何に放熱するかが問題となっている。電子部品から発生した熱は、電子機器の信頼性に直結するので、発生した熱の効率的な放散が緊急の課題となっている。【０００３】  上記の課題を解決する一つの手段としては、パワー半導体デバイス等を実装する放熱基板に、高い熱伝導性を有するセラミックス基板を用いる手段が挙げられる。このようなセラミックス基板としては、アルミナ基板及び窒化アルミニウム基板等が挙げられる。【０００４】  しかしながら、上記セラミックス基板を用いる手段では、多層化が困難であり、加工性が悪く、コストが非常に高いという課題がある。さらに、上記セラミックス基板と銅回路との線膨張係数の差が大きいので、冷熱サイクル時に銅回路が剥がれやすいという課題もある。【０００５】  そこで、線膨張係数が低い窒化ホウ素、特に六方晶窒化ホウ素を用いた樹脂組成物が、放熱材料として注目されている。六方晶窒化ホウ素の結晶構造は、グラファイトに類似した六角網目の層状構造であり、六方晶窒化ホウ素の粒子形状は、鱗片状である。このため、六方晶窒化ホウ素は、面方向の熱伝導率が厚さ方向の熱伝導率よりも高く、かつ熱伝導率に異方性がある性質を有することが知られている。上記樹脂組成物は、樹脂シートやプリプレグ等の絶縁層として用いられることがある。【０００６】  窒化ホウ素を含む樹脂組成物の一例として、下記の特許文献１には、熱伝導性のフィラーが、熱硬化性の樹脂マトリクス中に分散された熱硬化性樹脂組成物が開示されている。上記フィラーは一次粒子を凝集させた二次凝集体である。上記樹脂マトリクスは硬化後のガラス転移温度が１７０℃以上であり、かつ、硬化が始まる前の１００℃における粘度が２０Ｐａ・ｓ以下である。上記一次粒子は窒化ホウ素の結晶である。【０００７】  また、下記の特許文献２には、熱硬化性接着剤から構成される絶縁樹脂層を有する放熱用部材が開示されている。上記放熱用部材の使用時には、上記絶縁樹脂層の一面側を被着体に接着硬化させて、上記被着体の熱を上記絶縁樹脂層を通じて放熱させる。上記熱硬化性接着剤は、窒化ホウ素粒子（Ａ）とエポキシ樹脂（Ｂ）とフェノール樹脂（Ｃ）とテトラフェニルホスホニウムテトラフェニルボレート（Ｄ１）とを含有する。上記熱硬化性接着剤における上記窒化ホウ素粒子（Ａ）の含有量は４０体積％以上６５体積％以下である。上記熱硬化性接着剤は、上記エポキシ樹脂（Ｂ）として、トリスヒドロキシフェニルメタン型エポキシ樹脂（Ｂ１）を含む。上記熱硬化性接着剤は、上記フェノール樹脂（Ｃ）として、フェノールノボラック樹脂（Ｃ１）、フェノールアラルキル樹脂（Ｃ２）、又はトリスヒドロキシフェニルメタン型フェノール樹脂（Ｃ３）を含む。
【先行技術文献】
【特許文献】
【０００８】
【特許文献１】特開２０１４−０４０５３３号公報
【特許文献２】特開２０１３−８９６７０号公報
【発明の概要】
【発明が解決しようとする課題】
【０００９】  従来の窒化ホウ素を含む樹脂組成物等は、樹脂シート等に成形されて絶縁層として用いられることがある。上記絶縁層は銅箔や金属板等の金属層と積層されて、積層体として用いられることがある。上記積層体では、上記金属層をエッチング等により処理することで、回路パターンが形成されることがある。【００１０】  近年、パワーデバイス等の上記回路パターンでは、パワーデバイス等の大電流化及び熱負荷低減に対応するために、回路パターンを形成する金属層の厚みが厚くなっており、例えば、回路用の銅パターンを大幅に厚くする厚銅化が進行している。【００１１】  上記回路パターンが厚銅である場合、特許文献１，２に記載のような従来の窒化ホウ素を含む樹脂組成物等を用いた絶縁層では、窒化ホウ素を用いているために熱伝導性を高めることはできるものの、上記回路パターン（厚銅）と上記絶縁層との接着性を高めることは困難である。従来の窒化ホウ素を含む絶縁層では、熱伝導性と接着性とを両立させることは困難である。【００１２】  本発明の目的は、パターン状の金属層の厚みが比較的厚いにもかかわらず、熱伝導性と接着性とを効果的に高めることができる積層体を提供することである。また、本発明の目的は、上記積層体を用いた電子装置を提供することである。
【課題を解決するための手段】
【００１３】  本発明の広い局面によれば、金属基板と、前記金属基板の一方の表面に積層された絶縁層と、前記絶縁層の前記金属基板側とは反対側の表面に積層されたパターン状の金属層とを備え、前記金属層の厚みが、３００μｍ以上であり、前記絶縁層が、窒化ホウ素と、窒化ホウ素以外の無機フィラーとを含む、積層体が提供される。【００１４】  本発明に係る積層体のある特定の局面では、前記窒化ホウ素の平均アスペクト比が、２以上であり、前記窒化ホウ素以外の無機フィラーの平均アスペクト比が、２未満である。【００１５】  本発明に係る積層体のある特定の局面では、前記窒化ホウ素以外の無機フィラーの材料が、酸化アルミニウム、窒化アルミニウム、酸化マグネシウム、又は炭化ケイ素である。【００１６】  本発明に係る積層体のある特定の局面では、前記絶縁層の金属層側における前記窒化ホウ素以外の無機フィラーの含有量が、前記絶縁層の金属基板側における前記窒化ホウ素以外の無機フィラーの含有量よりも多い。【００１７】  本発明に係る積層体のある特定の局面では、前記絶縁層が、前記窒化ホウ素を、窒化ホウ素凝集粒子として含む。【００１８】  本発明に係る積層体のある特定の局面では、前記絶縁層が、熱硬化性化合物と、熱硬化剤又は硬化触媒とを含む。【００１９】  本発明に係る積層体のある特定の局面では、前記熱硬化性化合物が、エポキシ化合物、オキセタン化合物、エピスルフィド化合物又はシリコーン化合物を含む。【００２０】  本発明に係る積層体のある特定の局面では、前記金属層の前記絶縁層側とは反対側の表面上に、半導体チップを配置して用いられる。【００２１】  本発明の広い局面によれば、上述した積層体と、前記積層体における前記金属層の前記絶縁層側とは反対側の表面上に配置された半導体チップとを備える、電子装置が提供される。
【発明の効果】
【００２２】  本発明に係る積層体は、金属基板と、上記金属基板の一方の表面に積層された絶縁層と、上記絶縁層の上記金属基板側とは反対側の表面に積層されたパターン状の金属層とを備える。本発明に係る積層体では、上記金属層の厚みが、３００μｍ以上である。本発明に係る積層体では、上記絶縁層が、窒化ホウ素と、窒化ホウ素以外の無機フィラーとを含む。本発明に係る積層体では、上記の構成が備えられているので、パターン状の金属層の厚みが比較的厚いにもかかわらず、熱伝導性と接着性とを効果的に高めることができる。
【図面の簡単な説明】
【００２３】
【図１】図１は、本発明の一実施形態に係る積層体を模式的に示す断面図である。
【図２】図２は、本発明の一実施形態に係る積層体を用いた電子装置の一例を模式的に示す断面図である。
【図３】図３は、本発明に係る積層体において、窒化ホウ素以外の無機フィラーの含有量を求める各領域を説明するための模式図である。
【図４】図４（ａ）〜（ｃ）は、本発明に係る積層体を製造する方法の一例の各工程を説明するための模式図である。
【発明を実施するための形態】
【００２４】  以下、本発明を詳細に説明する。
【００２５】  （積層体）  本発明に係る積層体は、金属基板と、絶縁層と、金属層とを備える。上記絶縁層は、上記金属基板の一方の表面に積層されている。上記金属層は、上記絶縁層の上記金属基板側とは反対側の表面に積層されている。上記金属基板の他方の表面にも、上記絶縁層が積層されていてもよい。上記金属層は、パターン状であり、パターン形成された金属層である。上記パターン状の金属層は、例えば、回路パターンである金属層であることが好ましい。上記金属層は、上記絶縁層の上記金属基板側とは反対側の表面の一部の領域に配置されている。上記積層体では、上記絶縁層の上記金属基板側とは反対側の表面にて、上記金属層が配置されていない領域が存在する。
【００２６】  本発明に係る積層体では、上記金属層の厚みは、３００μｍ以上である。上記金属層は、厚みが３００μｍ以上であるので、比較的厚い。本発明に係る積層体では、上記絶縁層は、窒化ホウ素と、窒化ホウ素以外の無機フィラーとを含む。
【００２７】  本発明に係る積層体では、上記の構成が備えられているので、パターン状の金属層の厚みが比較的厚いにもかかわらず、熱伝導性と接着性とを効果的に高めることができる。
【００２８】  本発明者らは、積層体の金属層の厚みが３００μｍ未満である場合（すなわち、金属層の厚みが比較的薄い場合）と、積層体の金属層の厚みが３００μｍ以上である場合（すなわち、金属層の厚みが比較的厚い場合）とでは、絶縁層と金属層との剥離が生じる際に、剥離の生じるメカニズムが異なることを発見した。本発明者らは、積層体の金属層の厚みが３００μｍ以上である場合、絶縁層と金属層との剥離が生じる際に、絶縁層の層間における脆弱な箇所を起点に亀裂が生じ、絶縁層が裂けるという課題を見出した。この課題は、積層体の金属層の厚みが３００μｍ以上である場合に生じる。本発明者らは、絶縁層の層間における亀裂の発生を抑制するために鋭意検討した結果、窒化ホウ素と、窒化ホウ素以外の無機フィラーとを併用することで、絶縁層に負荷される応力を分散させることができ、絶縁層の層間における亀裂の発生を抑制することができることを見出した。結果として、絶縁層と金属層との接着性をより一層効果的に高めることができる。
【００２９】  本発明に係る積層体では、上記の構成が備えられているので、熱伝導性を高めることと、絶縁層と金属層との接着性を高めることとの双方を両立させることができる。
【００３０】  本発明では、厚みが３００μｍ以上であるパターン状の金属層を備える積層体において、絶縁層が、窒化ホウ素と、窒化ホウ素以外の無機フィラーとを含む構成を採用することが重要である。
【００３１】  本発明に係る積層体では、上記金属層の厚みは、３００μｍ以上である。熱伝導性をより一層効果的に高める観点からは、上記金属層の厚みは、好ましくは３５０μｍ以上、より好ましくは４００μｍ以上である。積層体の過度の大型化を避ける観点からは、上記金属層の厚みは、好ましくは３０００μｍ以下、より好ましくは２０００μｍ以下である。
【００３２】  熱伝導性と接着性とをより一層効果的に高める観点からは、上記絶縁層の厚みは、好ましくは６０μｍ以上、より好ましくは７０μｍ以上であり、好ましくは５００μｍ以下、より好ましくは４００μｍ以下である。
【００３３】  熱伝導性をより一層効果的に高める観点からは、上記金属基板の厚みは、好ましくは３００μｍ以上、より好ましくは５００μｍ以上であり、好ましくは５０００μｍ以下、より好ましくは４０００μｍ以下である。
【００３４】  （絶縁層）  本発明に係る積層体では、上記絶縁層は、窒化ホウ素と、窒化ホウ素以外の無機フィラーとを含む。
【００３５】  窒化ホウ素：  本発明に係る積層体では、上記絶縁層は、窒化ホウ素を含む。上記窒化ホウ素は特に限定されない。上記窒化ホウ素としては、六方晶窒化ホウ素、立方晶窒化ホウ素、ホウ素化合物とアンモニアとの還元窒化法により作製された窒化ホウ素、ホウ素化合物とメラミン等の含窒素化合物とから作製された窒化ホウ素、及び、ホウ水素ナトリウムと塩化アンモニウムとから作製された窒化ホウ素等が挙げられる。熱伝導性をより一層効果的に高める観点からは、上記窒化ホウ素は、六方晶窒化ホウ素であることが好ましい。
【００３６】  熱伝導性と接着性とをより一層効果的に高める観点からは、上記窒化ホウ素の平均アスペクト比は、好ましくは２以上、より好ましくは４以上であり、好ましくは２０以下、より好ましくは１５以下である。
【００３７】  上記窒化ホウ素のアスペクト比は、長径／短径を示す。上記窒化ホウ素の平均アスペクト比は、任意に選択された５０個の各窒化ホウ素を電子顕微鏡又は光学顕微鏡にて観察し、各窒化ホウ素の長径／短径を測定し、平均値を算出することにより求めることが好ましい。
【００３８】  熱伝導性と接着性とをより一層効果的に高める観点からは、上記窒化ホウ素の平均長径は、好ましくは１μｍ以上、より好ましくは２μｍ以上であり、好ましくは４０μｍ以下、より好ましくは３０μｍ以下である。
【００３９】  上記窒化ホウ素の平均長径は、任意に選択された５０個の各窒化ホウ素を電子顕微鏡又は光学顕微鏡にて観察し、各窒化ホウ素の長径を測定し、平均値を算出することにより求めることが好ましい。
【００４０】  熱伝導性と接着性とをより一層効果的に高める観点からは、上記絶縁層１００体積％中、上記窒化ホウ素の含有量は、好ましくは２０体積％以上、より好ましくは３０体積％以上であり、好ましくは８０体積％以下、より好ましくは７０体積％以下である。
【００４１】  熱伝導性と接着性とをより一層効果的に高める観点からは、上記絶縁層は、窒化ホウ素凝集粒子を含むことが好ましい。上記絶縁層は、上記窒化ホウ素を、窒化ホウ素凝集粒子として含むことが好ましい。上記絶縁層に含まれる上記窒化ホウ素は、窒化ホウ素凝集粒子であることが好ましい。
【００４２】  窒化ホウ素凝集粒子：  熱伝導性と接着性とをより一層効果的に高める観点からは、上記窒化ホウ素凝集粒子の平均アスペクト比は、好ましくは０．６以上、より好ましくは０．８以上であり、好ましくは１．８以下、より好ましくは１．６以下である。
【００４３】  上記窒化ホウ素凝集粒子のアスペクト比は、長径／短径を示す。上記窒化ホウ素凝集粒子の平均アスペクト比は、任意に選択された５０個の各窒化ホウ素凝集粒子を電子顕微鏡又は光学顕微鏡にて観察し、各窒化ホウ素凝集粒子の長径／短径を測定し、平均値を算出することにより求めることが好ましい。
【００４４】  熱伝導性と接着性とをより一層効果的に高める観点からは、上記窒化ホウ素凝集粒子の粒子径は、好ましくは１０μｍ以上、より好ましくは１５μｍ以上であり、好ましくは２００μｍ以下、より好ましくは１５０μｍ以下である。
【００４５】  上記窒化ホウ素凝集粒子の粒子径は、体積基準での粒子径を平均した平均粒子径であることが好ましい。上記窒化ホウ素凝集粒子の粒子径は、マルバーン社製「レーザー回折式粒度分布測定装置」を用いて測定することができる。上記窒化ホウ素凝集粒子の粒子径は、任意に選択された５０個の上記窒化ホウ素凝集粒子を電子顕微鏡又は光学顕微鏡にて観察し、各窒化ホウ素凝集粒子の粒子径を測定し、平均値を算出することにより求めることもできる。電子顕微鏡又は光学顕微鏡での観察では、１個当たりの窒化ホウ素凝集粒子の粒子径は、円相当径での粒子径として求められる。電子顕微鏡又は光学顕微鏡での観察において、任意の５０個の窒化ホウ素凝集粒子の円相当径での平均粒子径は、球相当径での平均粒子径とほぼ等しくなる。レーザー回折式粒度分布測定装置を用いた測定では、１個当たりの窒化ホウ素凝集粒子の粒子径は、球相当径での粒子径として求められる。上記窒化ホウ素凝集粒子の平均粒子径は、レーザー回折式粒度分布測定装置を用いた測定により算出することが好ましい。
【００４６】  熱伝導性をより一層効果的に高める観点からは、上記窒化ホウ素凝集粒子の熱伝導率は、好ましくは５Ｗ／ｍ・Ｋ以上、より好ましくは１０Ｗ／ｍ・Ｋ以上である。上記窒化ホウ素凝集粒子の熱伝導率の上限は特に限定されない。上記窒化ホウ素凝集粒子の熱伝導率は、１０００Ｗ／ｍ・Ｋ以下であってもよい。
【００４７】  熱伝導性と接着性とをより一層効果的に高める観点からは、上記絶縁層１００体積％中、上記窒化ホウ素凝集粒子の含有量は、好ましくは２０体積％以上、より好ましくは３０体積％以上であり、好ましくは８０体積％以下、より好ましくは７０体積％以下である。
【００４８】  上記窒化ホウ素凝集粒子の製造方法としては特に限定されず、噴霧乾燥方法及び流動層造粒方法等が挙げられる。上記窒化ホウ素凝集粒子の製造方法は、噴霧乾燥（スプレードライとも呼ばれる）方法であることが好ましい。噴霧乾燥方法は、スプレー方式によって、二流体ノズル方式、ディスク方式（ロータリ方式とも呼ばれる）、及び超音波ノズル方式等に分類でき、これらのどの方式でも適用できる。全細孔容積をより一層容易に制御できる観点から、超音波ノズル方式が好ましい。
【００４９】  また、窒化ホウ素凝集粒子の製造方法としては、必ずしも造粒工程は必要ではない。窒化ホウ素の結晶の成長に伴い、窒化ホウ素の一次粒子が自然に集結することで形成された窒化ホウ素凝集粒子であってもよい。また、窒化ホウ素凝集粒子の粒子径をそろえるために、粉砕した窒化ホウ素凝集粒子であってもよい。
【００５０】  上記窒化ホウ素凝集粒子は、窒化ホウ素の一次粒子を材料として製造されることが好ましい。上記窒化ホウ素凝集粒子の材料となる窒化ホウ素としては特に限定されず、上述した窒化ホウ素が挙げられる。上記窒化ホウ素凝集粒子の熱伝導性をより一層効果的に高める観点からは、窒化ホウ素凝集粒子の材料となる窒化ホウ素は、六方晶窒化ホウ素であることが好ましい。
【００５１】  窒化ホウ素以外の無機フィラー：  本発明に係る積層体では、上記絶縁層は、窒化ホウ素以外の無機フィラーを含む。上記窒化ホウ素以外の無機フィラーは、絶縁性を有することが好ましい。上記窒化ホウ素以外の無機フィラーは、絶縁性粒子であることが好ましい。
【００５２】  熱伝導性と接着性とをより一層効果的に高める観点からは、上記窒化ホウ素以外の無機フィラーの平均アスペクト比は、２未満であることが好ましく、１．５以下であることがより好ましい。上記窒化ホウ素以外の無機フィラーの平均アスペクト比の下限は特に限定されない。上記窒化ホウ素以外の無機フィラーの平均アスペクト比は、１以上であってもよい。
【００５３】  上記窒化ホウ素以外の無機フィラーのアスペクト比は、長径／短径を示す。上記窒化ホウ素以外の無機フィラーの平均アスペクト比は、任意に選択された５０個の各窒化ホウ素以外の無機フィラーを電子顕微鏡又は光学顕微鏡にて観察し、各窒化ホウ素以外の無機フィラーの長径／短径を測定し、平均値を算出することにより求めることが好ましい。
【００５４】  熱伝導性と接着性とをより一層効果的に高める観点からは、上記窒化ホウ素以外の無機フィラーの粒子径は、好ましくは０．１μｍ以上、より好ましくは０．５μｍ以上であり、好ましくは１００μｍ以下、より好ましくは８０μｍ以下である。
【００５５】  上記窒化ホウ素以外の無機フィラーの粒子径は、窒化ホウ素以外の無機フィラーが真球状である場合には直径を意味し、窒化ホウ素以外の無機フィラーが真球状以外の形状である場合には、窒化ホウ素以外の無機フィラーの体積相当の真球と仮定した際の直径を意味する。
【００５６】  上記窒化ホウ素以外の無機フィラーの粒子径は、体積基準での粒子径を平均した平均粒子径であることが好ましい。上記窒化ホウ素以外の無機フィラーの粒子径は、マルバーン社製「レーザー回折式粒度分布測定装置」を用いて測定することができる。上記窒化ホウ素以外の無機フィラーの粒子径は、任意に選択された５０個の上記窒化ホウ素以外の無機フィラーを電子顕微鏡又は光学顕微鏡にて観察し、各窒化ホウ素以外の無機フィラーの粒子径を測定し、平均値を算出することにより求めることもできる。電子顕微鏡又は光学顕微鏡での観察では、１個当たりの窒化ホウ素以外の無機フィラーの粒子径は、円相当径での粒子径として求められる。電子顕微鏡又は光学顕微鏡での観察において、任意の５０個の窒化ホウ素以外の無機フィラーの円相当径での平均粒子径は、球相当径での平均粒子径とほぼ等しくなる。レーザー回折式粒度分布測定装置を用いた測定では、１個当たりの窒化ホウ素以外の無機フィラーの粒子径は、球相当径での粒子径として求められる。
【００５７】  上記窒化ホウ素以外の無機フィラーの材料は特に限定されない。上記窒化ホウ素以外の無機フィラーは、絶縁性フィラーであることが好ましい。上記窒化ホウ素以外の無機フィラーの材料としては、酸化アルミニウム（アルミナ）、酸化カルシウム、及び酸化マグネシウム等の金属酸化物、窒化アルミニウム、及び窒化チタン等の金属窒化物、水酸化アルミニウム、及び水酸化マグネシウム等の金属水酸化物、炭酸カルシウム、及び炭酸マグネシウム等の炭酸金属塩、ケイ酸カルシウム等のケイ酸金属塩、水和金属化合物、結晶性シリカ、非結晶性シリカ、並びに炭化ケイ素等が挙げられる。上記窒化ホウ素以外の無機フィラーの材料は、１種のみが用いられてもよく、２種以上が併用されてもよい。
【００５８】  熱伝導性と接着性とをより一層効果的に高める観点からは、上記窒化ホウ素以外の無機フィラーの材料は、酸化アルミニウム、窒化アルミニウム、酸化マグネシウム、又は炭化ケイ素であることが好ましい。熱伝導性と接着性とを更に一層効果的に高める観点からは、上記窒化ホウ素以外の無機フィラーの材料は、酸化アルミニウム、窒化アルミニウム、又は酸化マグネシウムであることがより好ましく、酸化アルミニウム、又は窒化アルミニウムであることがさらに好ましい。
【００５９】  熱伝導性をより一層効果的に高める観点からは、上記窒化ホウ素以外の無機フィラーの熱伝導率は、好ましくは１０Ｗ／ｍ・Ｋ以上、より好ましくは２０Ｗ／ｍ・Ｋ以上である。上記窒化ホウ素以外の無機フィラーの熱伝導率の上限は特に限定されない。上記窒化ホウ素以外の無機フィラーの熱伝導率は、３００Ｗ／ｍ・Ｋ以下であってもよく、２００Ｗ／ｍ・Ｋ以下であってもよい。上記窒化ホウ素以外の無機フィラーの熱伝導率が、上記の好ましい範囲であると、熱伝導性と接着性とをより一層効果的に高めることができる。
【００６０】  熱伝導性と接着性とをより一層効果的に高める観点からは、上記絶縁層の金属層側における上記窒化ホウ素以外の無機フィラーの含有量は、上記絶縁層の金属基板側における上記窒化ホウ素以外の無機フィラーの含有量よりも多いことが好ましい。熱伝導性と接着性とをより一層効果的に高める観点からは、金属層側に位置する絶縁層の厚みの１／２の領域における上記窒化ホウ素以外の無機フィラーの含有量は、上記金属基板側に位置する絶縁層の厚みの１／２の領域における上記窒化ホウ素以外の無機フィラーの含有量よりも多いことが好ましい。
【００６１】  上記絶縁層の金属層側の表面から上記絶縁層の金属基板側の表面に向かって厚み３０％の領域（Ｒ１）の１００体積％中における上記窒化ホウ素以外の無機フィラーの含有量を、第１の含有量とする。上記絶縁層の金属基板側の表面から上記絶縁層の金属層側の表面に向かって厚み７０％の領域（Ｒ２）の１００体積％中における上記窒化ホウ素以外の無機フィラーの含有量を、第２の含有量とする。熱伝導性と接着性とをより一層効果的に高める観点からは、上記第１の含有量は、上記第２の含有量よりも多いことが好ましい。上記領域（Ｒ１）に、上記窒化ホウ素以外の無機フィラーが多く含まれることが好ましい。上記領域（Ｒ１）は、図３において、第１の表面２ａと破線Ｌ１との間の領域である。上記領域（Ｒ２）は、図３において、第２の表面２ｂと破線Ｌ１との間の領域である。
【００６２】  熱伝導性と接着性とをより一層効果的に高める観点からは、上記絶縁層１００体積％中、上記窒化ホウ素以外の無機フィラーの含有量は、好ましくは３体積％以上、より好ましくは５体積％以上であり、好ましくは６０体積％以下、より好ましくは５０体積％以下、さらに好ましくは４５体積％以下である。
【００６３】  熱伝導性と接着性とをより一層効果的に高める観点からは、上記領域（Ｒ１）１００体積％中における上記窒化ホウ素以外の無機フィラーの第１の含有量は、好ましくは５体積％以上、より好ましくは１０体積％以上であり、好ましくは６０体積％以下、より好ましくは５０体積％以下である。
【００６４】  熱伝導性と接着性とをより一層効果的に高める観点からは、上記領域（Ｒ２）１００体積％中における上記窒化ホウ素以外の無機フィラーの第２の含有量は、好ましくは１体積％以上、より好ましくは３体積％以上であり、好ましくは５０体積％以下、より好ましくは４５体積％以下である。
【００６５】  熱伝導性と接着性とをより一層効果的に高める観点からは、上記第１の含有量と上記第２の含有量との差の絶対値は、好ましくは３体積％以上、より好ましくは５体積％以上であり、好ましくは５０体積％以下、より好ましくは４０体積％以下である。
【００６６】  上記領域（Ｒ１）１００体積％中における上記窒化ホウ素以外の無機フィラーの第１の含有量、及び上記領域（Ｒ２）１００体積％中における上記窒化ホウ素以外の無機フィラーの第２の含有量は、上記積層体の断面の電子顕微鏡画像から算出することができる。
【００６７】  熱硬化性化合物：  上記絶縁層は、熱硬化性化合物と、熱硬化剤又は硬化触媒とを含むことが好ましい。上記熱硬化性化合物は特に限定されない。上記熱硬化性化合物としては、スチレン化合物、フェノキシ化合物、オキセタン化合物、エポキシ化合物、エピスルフィド化合物、（メタ）アクリル化合物、フェノール化合物、アミノ化合物、不飽和ポリエステル化合物、ポリウレタン化合物、シリコーン化合物及びポリイミド化合物等が挙げられる。上記熱硬化性化合物は、１種のみが用いられてもよく、２種以上が併用されてもよい。
【００６８】  熱伝導性と接着性とをより一層効果的に高める観点からは、上記熱硬化性化合物は、エポキシ化合物、オキセタン化合物、エピスルフィド化合物又はシリコーン化合物を含むことが好ましく、エポキシ化合物を含むことがより好ましい。上記エポキシ化合物は、少なくとも１個のエポキシ基を有する有機化合物である。上記エポキシ化合物は、１種のみが用いられてもよく、２種以上が併用されてもよい。
【００６９】  上記エポキシ化合物としては、ビスフェノールＡ型エポキシ化合物、ビスフェノールＦ型エポキシ化合物、ビスフェノールＳ型エポキシ化合物、グリコール変性エポキシ化合物、グリシジルアミン型エポキシ化合物、フェノールノボラック型エポキシ化合物、ビフェニル型エポキシ化合物、ビフェニルノボラック型エポキシ化合物、ビフェノール型エポキシ化合物、ナフタレン型エポキシ化合物、フルオレン型エポキシ化合物、フェノールアラルキル型エポキシ化合物、ナフトールアラルキル型エポキシ化合物、ジシクロペンタジエン型エポキシ化合物、アントラセン型エポキシ化合物、アダマンタン骨格を有するエポキシ化合物、トリシクロデカン骨格を有するエポキシ化合物、ナフチレンエーテル型エポキシ化合物、及びトリアジン核を骨格に有するエポキシ化合物等が挙げられる。
【００７０】  熱伝導性と接着性とをより一層効果的に高める観点からは、上記エポキシ化合物は、ビスフェノールＡ型エポキシ化合物であることが好ましい。
【００７１】  熱伝導性と接着性とをより一層効果的に高める観点からは、上記絶縁層１００体積％中、上記熱硬化性化合物の含有量は、好ましくは５体積％以上、より好ましくは１０体積％以上であり、好ましくは８０体積％以下、より好ましくは７０体積％以下である。熱伝導性と接着性とをより一層効果的に高める観点からは、上記絶縁層１００体積％中、上記熱硬化性化合物に由来する成分の含有量は、好ましくは５体積％以上、より好ましくは１０体積％以上であり、好ましくは８０体積％以下、より好ましくは７０体積％以下である。
【００７２】  熱硬化剤：  上記絶縁層は、熱硬化性化合物と、熱硬化剤又は硬化触媒とを含むことが好ましい。上記熱硬化剤は特に限定されない。上記熱硬化剤として、上記熱硬化性化合物を硬化させることができる熱硬化剤を適宜用いることができる。接着性をより一層効果的に高める観点からは、上記絶縁層では、上記熱硬化剤と上記効果触媒とを併用することが好ましい。上記熱硬化剤は、１種のみが用いられてもよく、２種以上が併用されてもよい。
【００７３】  上記熱硬化剤としては、シアネートエステル化合物（シアネートエステル硬化剤）、フェノール化合物（フェノール熱硬化剤）、アミン化合物（アミン熱硬化剤）、チオール化合物（チオール熱硬化剤）、イミダゾール化合物、ホスフィン化合物、酸無水物、活性エステル化合物、及びカルボジイミド化合物等が挙げられる。上記熱硬化剤は、上記エポキシ化合物のエポキシ基と反応可能な官能基を有することが好ましい。
【００７４】  上記シアネートエステル化合物としては、ノボラック型シアネートエステル樹脂、ビスフェノール型シアネートエステル樹脂、並びにこれらが一部三量化されたプレポリマー等が挙げられる。上記ノボラック型シアネートエステル樹脂としては、フェノールノボラック型シアネートエステル樹脂及びアルキルフェノール型シアネートエステル樹脂等が挙げられる。上記ビスフェノール型シアネートエステル樹脂としては、ビスフェノールＡ型シアネートエステル樹脂、ビスフェノールＥ型シアネートエステル樹脂及びテトラメチルビスフェノールＦ型シアネートエステル樹脂等が挙げられる。
【００７５】  上記フェノール化合物としては、ノボラック型フェノール、ビフェノール型フェノール、ナフタレン型フェノール、ジシクロペンタジエン型フェノール、アラルキル型フェノール及びジシクロペンタジエン型フェノール等が挙げられる。
【００７６】  上記フェノール化合物の市販品としては、ノボラック型フェノール（ＤＩＣ社製「ＴＤ−２０９１」）、ビフェニルノボラック型フェノール（明和化成社製「ＭＥＨＣ−７８５１」）、アラルキル型フェノール化合物（明和化成社製「ＭＥＨ−７８００」）、並びにアミノトリアジン骨格を有するフェノール（ＤＩＣ社製「ＬＡ１３５６」及び「ＬＡ３０１８−５０Ｐ」）等が挙げられる。
【００７７】  上記アミン化合物としては、ジシアンジアミド等が挙げられる。
【００７８】  上記絶縁層１００体積％中、上記熱硬化性化合物と上記熱硬化剤との合計の含有量は、好ましくは２０体積％以上、より好ましくは２５体積％以上であり、好ましくは５０体積％以下、より好ましくは４５体積％以下である。上記絶縁層１００体積％中、上記熱硬化性化合物及び上記熱硬化剤に由来する成分の合計の含有量は、好ましくは２０体積％以上、より好ましくは２５体積％以上であり、好ましくは５０体積％以下、より好ましくは４５体積％以下である。上記の合計の含有量が、上記下限以上及び上記上限以下であると、熱伝導性をより一層効果的に高めることができ、接着性をより一層効果的に高めることができる。上記熱硬化性化合物と上記熱硬化剤との含有量比は、熱硬化性化合物が硬化するように適宜選択される。
【００７９】  上記熱硬化性化合物が良好に硬化するように、上記熱硬化剤の含有量は適宜選択される。上記熱硬化性化合物１００重量部に対して、上記熱硬化剤の含有量は、好ましくは１重量部以上、より好ましくは３重量部以上であり、好ましくは１００重量部以下、より好ましくは８０重量部以下である。上記熱硬化剤の含有量が、上記下限以上であると、熱硬化性化合物を十分に硬化させることがより一層容易になる。上記熱硬化剤の含有量が、上記上限以下であると、硬化に関与しない余剰な熱硬化剤が発生し難くなる。このため、上記熱硬化剤の含有量が上記下限以上及び上記上限以下であると、硬化物の耐熱性及び接着性がより一層高くなる。
【００８０】  硬化触媒：  上記絶縁層は、熱硬化性化合物と、熱硬化剤又は硬化触媒とを含むことが好ましい。上記硬化触媒は特に限定されない。上記硬化触媒は、上記熱硬化性化合物と上記熱硬化剤との反応において硬化触媒として作用する。また、上記硬化触媒は、上記熱硬化剤を用いない場合に、重合触媒として作用する。接着性をより一層効果的に高める観点からは、上記絶縁層では、上記熱硬化剤と上記硬化触媒とを併用することが好ましい。上記硬化触媒は、１種のみが用いられてもよく、２種以上が併用されてもよい。
【００８１】  上記硬化触媒としては、三級アミン、三級アミン塩、四級オニウム塩、三級ホスフィン、クラウンエーテル錯体、及びホスホニウムイリド等が挙げられる。具体的には、上記硬化触媒としては、イミダゾール化合物、イミダゾール化合物のイソシアヌル酸塩、ジシアンジアミド、ジシアンジアミドの誘導体、メラミン化合物、メラミン化合物の誘導体、ジアミノマレオニトリル、ジエチレントリアミン、トリエチレンテトラミン、テトラエチレンペンタミン、ビス（ヘキサメチレン）トリアミン、トリエタノールアミン、ジアミノジフェニルメタン、有機酸ジヒドラジド等のアミン化合物、１，８−ジアザビシクロ［５，４，０］ウンデセン−７、３，９−ビス（３−アミノプロピル）−２，４，８，１０−テトラオキサスピロ［５，５］ウンデカン、並びに、トリフェニルホスフィン、トリシクロヘキシルホスフィン、トリブチルホスフィン及びメチルジフェニルホスフィン等の有機ホスフィン化合物等が挙げられる。
【００８２】  上記熱硬化性化合物が良好に硬化するように、上記硬化触媒の含有量は適宜選択される。上記熱硬化性化合物１００重量部に対して、上記硬化触媒の含有量は、好ましくは０．０５重量部以上、より好ましくは０．１重量部以上であり、好ましくは１０重量部以下、より好ましくは５重量部以下である。上記硬化触媒の含有量が、上記下限以上及び上記上限以下であると、上記熱硬化性化合物を良好に硬化させることができる。
【００８３】  他の成分：  上記絶縁層は、上述した成分の他に、分散剤、キレート剤、酸化防止剤等の熱伝導性シート及び積層体等に一般に用いられる他の成分を含んでいてもよい。
【００８４】  （金属基板）  上記金属基板の熱伝導率は、好ましくは１０Ｗ／ｍ・Ｋ以上である。上記金属基板としては、適宜の材料を用いることができる。上記金属基板は、金属材を用いることが好ましい。上記金属材としては、金属箔及び金属板等が挙げられる。上記金属基板は、上記金属箔又は上記金属板であることが好ましく、上記金属板であることがより好ましい。
【００８５】  上記金属材の材料としては、アルミニウム、銅、金、銀、及びグラファイトシート等が挙げられる。熱伝導性をより一層効果的に高める観点からは、上記金属材の材料は、アルミニウム、銅、又は金であることが好ましく、アルミニウム又は銅であることがより好ましい。
【００８６】  （金属層）  上記金属層の材料は特に限定されない。上記金属層の材料としては、金、銀、パラジウム、銅、白金、亜鉛、鉄、錫、鉛、アルミニウム、コバルト、インジウム、ニッケル、クロム、チタン、アンチモン、ビスマス、タリウム、ゲルマニウム、カドミウム、ケイ素、タングステン、モリブデン及びこれらの合金等が挙げられる。また、上記合金としては、錫ドープ酸化インジウム（ＩＴＯ）及びはんだ等が挙げられる。熱伝導性をより一層効果的に高める観点からは、上記金属層の材料は、アルミニウム、銅又は金であることが好ましく、アルミニウム又は銅であることがより好ましい。
【００８７】  本発明に係る積層体では、上記金属層はパターン状であり、パターン形成された金属層である。金属層をパターン状にする方法は特に限定されない。金属層をパターン状にする方法としては、金属層を形成した後、該金属層の一部を除去し、パターン状にする方法が挙げられる。上記金属層を形成する方法としては、無電解めっきによる方法、電気めっきによる方法、及び上記絶縁層と金属箔とを加熱圧着する方法等が挙げられる。金属層の形成が簡便であるので、上記絶縁層と金属箔とを加熱圧着する方法が好ましい。金属層をパターン状にする方法としては、エッチング等が挙げられる。
【００８８】  図１は、本発明の一実施形態に係る積層体を模式的に示す断面図である。なお、図１では、図示の便宜上、実際の大きさ及び厚みとは異なっている。
【００８９】  図１に示す積層体１は、絶縁層２と、金属層３と、金属基板４とを備える。絶縁層２、金属層３、及び金属基板４は、上述した絶縁層、金属層、及び金属基板である。
【００９０】  絶縁層２は、一方の表面２ａ（第１の表面）と、他方の表面２ｂ（第２の表面）とを有する。金属層３は、一方の表面３ａ（第１の表面）と、他方の表面３ｂ（第２の表面）とを有する。金属基板４は、一方の表面４ａ（第１の表面）と、他方の表面４ｂ（第２の表面）とを有する。
【００９１】  絶縁層２の一方の表面２ａ（第１の表面）側に、金属層３が積層されている。絶縁層２の他方の表面２ｂ（第２の表面）側に、金属基板４が積層されている。金属層３の他方の表面３ｂ（第２の表面）側に、絶縁層２が積層されている。金属基板４の一方の表面４ａ（第１の表面）側に、絶縁層２が積層されている。金属層３と金属基板４との間に絶縁層２が配置されている。
【００９２】  上記積層体の製造方法は、特に限定されない。上記積層体の製造方法としては、上記金属基板と、上記絶縁層と、上記金属層とを積層し、真空プレス等により加熱圧着する方法等が挙げられる。
【００９３】  図４（ａ）〜（ｃ）は、本発明に係る積層体を製造する方法の一例の各工程を説明するための模式図である。なお、図４（ｂ）中の矢印は積層方向である。
【００９４】  図４（ａ）に示すように、離型フィルム３３上に、熱硬化性化合物及び熱硬化剤等に窒化ホウ素１２及び窒化ホウ素以外の無機フィラー１３を分散した第１の硬化性材料３４を塗布した第１の絶縁層材料３１を用意する。また、離型フィルム３３上に、熱硬化性化合物及び熱硬化剤等に窒化ホウ素１２及び窒化ホウ素以外の無機フィラー１３を分散した第２の硬化性材料３５を塗布した第２の絶縁層材料３２を用意する。第１の硬化性材料３４と第２の硬化性材料３５とは同一の組成であってもよく、異なる組成であってもよい。第１の硬化性材料３４及び第２の硬化性材料３５は、離型フィルム３３上に塗布された後に加熱等によって半硬化状態にあることが好ましく、半硬化物であることが好ましい。第１の絶縁層材料３１及び第２の絶縁層材料３２は、加熱等によって半硬化状態にあることが好ましく、半硬化物であることが好ましい。上記半硬化物は、完全に硬化しておらず、硬化がさらに進行され得る。
【００９５】  上記絶縁層材料中では、上記窒化ホウ素及び上記窒化ホウ素以外の無機フィラーの比重が上記熱硬化性化合物等の比重よりも大きいため、上記絶縁層材料中の上記窒化ホウ素及び上記窒化ホウ素以外の無機フィラーに分布が生じる。上記絶縁層材料の空気界面側（上記絶縁層材料の離型フィルム側とは反対側）の上記窒化ホウ素及び上記窒化ホウ素以外の無機フィラーの濃度よりも、上記絶縁層材料の離型フィルム側の上記窒化ホウ素及び上記窒化ホウ素以外の無機フィラーの濃度が高くなる。上記窒化ホウ素の比重よりも上記窒化ホウ素以外の無機フィラーの比重が大きい場合には、上記絶縁層材料の空気界面側の上記窒化ホウ素以外の無機フィラーの濃度よりも、上記絶縁層材料の離型フィルム側の上記窒化ホウ素以外の無機フィラーの濃度が高くなる。
【００９６】  次に、図４（ｂ）に示すように、金属基板４、第２の絶縁層材料、第１の絶縁層材料及び金属層３を積層してプレスすることで、図４（ｃ）に示すように、本発明に係る積層体１を得ることができる。
【００９７】  具体的には、図４（ｂ）に示すように、金属基板４に、第２の絶縁層材料３２を空気界面側から積層し、離型フィルムを剥がす。次に、第２の絶縁層材料３２に、第１の絶縁層材料３１を空気界面側から積層して、第１，２の絶縁層材料を張り合わせて、離型フィルムを剥がす。次に、第１の絶縁層材料３１に、金属層３を積層してプレスすることで、絶縁層材料の界面がなくなり絶縁層が形成される。次いで、エッチングにより金属層をパターン状にし、絶縁層上の一部の領域に、金属層がない開口部を形成することで、本発明に係る積層体１を得ることができる。上記絶縁層は、連続した層である。
【００９８】  本発明に係る積層体では、上記絶縁層材料の上記窒化ホウ素及び上記窒化ホウ素以外の無機フィラーの濃度が高い面と、上記絶縁層材料の上記窒化ホウ素及び上記窒化ホウ素以外の無機フィラーの濃度が低い面とを張り合わせている。上記絶縁層材料の上記窒化ホウ素及び上記窒化ホウ素以外の無機フィラーの濃度が高い面と、上記絶縁層材料の上記窒化ホウ素及び上記窒化ホウ素以外の無機フィラーの濃度が低い面とを張り合わせることで、熱伝導率の低い空気を押し出すことで熱伝導率を高めることができ、ボイド等の空隙を抑制することで絶縁特性を高めることができる。
【００９９】  上記絶縁層材料の上記窒化ホウ素及び上記窒化ホウ素以外の無機フィラーの濃度が高い面同士を張り合わせる場合には、界面部分において樹脂が不足しやすくなりボイド等の空隙の発生により絶縁特性を高めることが困難となる。また、界面部分の樹脂が不足していることに起因して界面剥離が生じやすくなり接着性を高めることが困難となる。
【０１００】  本実施形態に係る積層体１では、絶縁層２は、硬化物部１１と、窒化ホウ素１２と、窒化ホウ素以外の無機フィラー１３とを含む。窒化ホウ素１２及び窒化ホウ素以外の無機フィラー１３は、上述した窒化ホウ素及び窒化ホウ素以外の無機フィラーである。
【０１０１】  本実施形態に係る積層体１では、硬化物部１１は、熱硬化性化合物が硬化した部分である。硬化物部１１は、熱硬化性化合物と熱硬化剤とが硬化した部分であってもよく、熱硬化性化合物と熱硬化剤と硬化触媒とが硬化した部分であってもよく、熱硬化性化合物と硬化触媒とが硬化した部分であってもよい。
【０１０２】  上記積層体は、熱伝導性及び機械的強度等が高いことが求められる様々な用途に用いることができる。上記積層体は、上記金属層の上記絶縁層側とは反対側の表面上に、半導体チップを配置して用いられることが好ましい。上記積層体は、例えば、電子機器において、発熱部品と放熱部品との間に配置されて用いられる。例えば、上記積層体は、ＣＰＵとフィンとの間に設置される放熱体、又は電気自動車のインバーター等で利用されるパワーカードの放熱体として用いられる。また、上記積層体のパターン状の金属層は、回路として作用することができるので、上記積層体を絶縁回路基板として用いることができる。
【０１０３】  （電子装置）  本発明に係る電子装置は、上述した積層体と、半導体チップとを備える。上記半導体チップは、上記積層体における上記金属層の上記絶縁層側とは反対側の表面上に配置されている。上記半導体チップは、接続導電部を介して、上記金属層の表面上に積層されていてもよい。上記積層体は、半導体チップが積層された電子装置を得るために好適に用いることができる。
【０１０４】  図２は、本発明の一実施形態に係る積層体を用いた電子装置の一例を模式的に示す断面図である。なお、図２では、図示の便宜上、実際の大きさ及び厚みとは異なっている。
【０１０５】  図２に示す電子装置２１は、絶縁層２と、金属層３と、金属基板４とを備える。電子装置２１では、図１に示す積層体１が用いられている。図２では、図示の便宜上、絶縁層２に含まれる硬化物部１１と、窒化ホウ素１２と、窒化ホウ素以外の無機フィラー１３とは省略されている。
【０１０６】  図２に示す電子装置２１は、上記の構成の他に、接続導電部５と、半導体チップ６と、リード７と、ワイヤ（金属配線）８と、封止樹脂９とを備える。リード７は、電極を有する。
【０１０７】  接続導電部５は、一方の表面５ａ（第１の表面）と、他方の表面５ｂ（第２の表面）とを有する。半導体チップ６は、一方の表面６ａ（第１の表面）と、他方の表面６ｂ（第２の表面）とを有する。
【０１０８】  接続導電部５の一方の表面５ａ（第１の表面）側に、半導体チップ６が積層されている。接続導電部５の他方の表面５ｂ（第２の表面）側に、金属層３が積層されている。半導体チップ６の他方の表面６ｂ（第２の表面）側に、接続導電部５が積層されている。半導体チップ６と金属層３との間に接続導電部５が配置されている。半導体チップ６は、接続導電部５によって、金属層３の一方の表面３ａ（第１の表面）側に固定されている。上記固定されている半導体チップの個数は、１個であってもよく、２個以上であってもよい。上記接続導電部は、銀ペーストにより形成されていてもよく、はんだにより形成されていてもよい。上記金属層は、エッチング等によってパターン状に形成されている。
【０１０９】  本実施形態に係る電子装置２１では、半導体チップ６の一方の表面６ａ（第１の表面）及び他方の表面６ｂ（第２の表面）に回路パターン（図示せず）が形成されている。半導体チップ６の一方の表面６ａ（第１の表面）に形成された回路パターンは、ワイヤ８を介して、リード７の電極に対して電気的に接続されている。
【０１１０】  金属層３は、金属により形成されているため、ヒートシンクとして機能する場合がある。金属層３と金属基板４とは、同一の材料で形成されていてもよい。金属層３と金属基板４とは、銅で形成されていてもよい。
【０１１１】  封止樹脂９は、半導体チップ６と、接続導電部５と、金属層３と、ワイヤ８と、リード７の一部とを内部に封止している。リード７は、封止樹脂９の側面から、封止樹脂９の外部に突出している部分を有する。絶縁層２の一方の表面２ａ（第１の表面）側に、封止樹脂９が積層されている。絶縁層２及び金属基板４は、封止樹脂９により封止されておらず、封止樹脂９の外部に露出している。
【０１１２】  熱伝導性をより一層効果的に高める観点からは、上記金属基板の他方の表面（第２の表面）側に、放熱フィンが設置されていてもよい。
【０１１３】  上記電子装置の具体例としては、半導体パッケージ等が挙げられる。上記電子装置は、上記半導体パッケージに限定されない。
【０１１４】  以下、本発明の具体的な実施例及び比較例を挙げることにより、本発明を明らかにする。本発明は以下の実施例に限定されない。
【０１１５】  熱硬化性化合物：  （１）三菱化学社製「エピコート８２８ＵＳ」、エポキシ化合物
【０１１６】  熱硬化剤：  （１）東京化成工業社製「ジシアンジアミド」  （２）四国化成工業社製「２ＭＺＡ−ＰＷ」、イソシアヌル変性固体分散型イミダゾール
【０１１７】  窒化ホウ素：  （１）昭和電工社製「ＵＨＰ−Ｇ１Ｈ」、平均アスペクト比：１１、平均長径：３．２μｍ、粒子径：３５μｍ
【０１１８】  窒化ホウ素以外の無機フィラー：  （１）昭和電工社製「Ａ２０Ｓ」、平均アスペクト比：１、粒子径：２０μｍ、酸化アルミニウム  （２）アドマテックス社製「ＡＯ−５０２」、平均アスペクト比：１、粒子径：０．７μｍ、酸化アルミニウム  （３）河合石灰工業社製「ＢＭＦ−Ｂ」、平均アスペクト比：３０、粒子径：５μｍ、酸化アルミニウム  （４）宇部マテリアルズ社製「ＲＦ−１０Ｃ」、平均アスペクト比：１、粒子径：１０μｍ、酸化マグネシウム  （５）ＴｈｒｕＴｅｋ社製「ＡＬＮ２００ＳＦ」、平均アスペクト比：１、粒子径：２０μｍ、窒化アルミニウム
【０１１９】  （窒化ホウ素及び窒化ホウ素以外の無機フィラーの平均アスペクト比）  窒化ホウ素及び窒化ホウ素以外の無機フィラーの平均アスペクト比を以下のようにして測定した。
【０１２０】  窒化ホウ素及び窒化ホウ素以外の無機フィラーの平均アスペクト比の測定方法：  任意に選択された５０個の窒化ホウ素又は窒化ホウ素以外の無機フィラーを電子顕微鏡又は光学顕微鏡にて観察し、各窒化ホウ素又は各窒化ホウ素以外の無機フィラーの長径／短径を測定し、平均値を算出することにより求めた。
【０１２１】  （窒化ホウ素の平均長径）  窒化ホウ素の平均長径を以下のようにして測定した。
【０１２２】  窒化ホウ素の平均長径の測定方法：  任意に選択された５０個の各窒化ホウ素を電子顕微鏡又は光学顕微鏡にて観察し、各窒化ホウ素の長径を測定し、平均値を算出することにより求めた。
【０１２３】  （窒化ホウ素以外の無機フィラーの粒子径）  窒化ホウ素以外の無機フィラーの粒子径を以下のようにして測定した。
【０１２４】  窒化ホウ素以外の無機フィラーの粒子径の測定方法：  任意に選択された５０個の各窒化ホウ素以外の無機フィラーを電子顕微鏡又は光学顕微鏡にて観察し、各窒化ホウ素以外の無機フィラーの粒子径を測定し、平均値を算出することにより求めた。
【０１２５】  （実施例１）  （１）第１，２の硬化性材料の作製  熱硬化性化合物と熱硬化剤とを、三菱化学社製「エピコート８２８ＵＳ」１００重量部に対して、東京化成工業社製「ジシアンジアミド」１０重量部、四国化成工業社製「２ＭＺＡ−ＰＷ」１重量部となるように配合した。次に、下記の表１に示す窒化ホウ素及び窒化ホウ素以外の無機フィラーを下記の表１に示す含有量（体積％）で配合した。次いで、メチルエチルケトンで適宜希釈し、遊星式攪拌機を用いて５００ｒｐｍで２５分間攪拌することにより、第１，２の硬化性材料を得た。
【０１２６】  （２）積層体の作製  得られた第１の硬化性材料を離型ＰＥＴシート（厚み５０μｍ）上に、厚み１２０μｍになるように塗工し、５０℃のオーブン内で２０分間乾燥して第１の絶縁層材料を形成した。次に、得られた第２の硬化性材料を離型ＰＥＴシート（厚み５０μｍ）上に、厚み２８０μｍになるように塗工し、５０℃のオーブン内で２０分間乾燥して第２の絶縁層材料を形成した。このとき、絶縁層材料中では、窒化ホウ素及び窒化ホウ素以外の無機フィラーの比重が熱硬化性化合物等よりも大きいため、絶縁層材料中の窒化ホウ素及び窒化ホウ素以外の無機フィラーに分布が生じた。また、窒化ホウ素の比重よりも窒化ホウ素以外の無機フィラーの比重が大きいので、絶縁層材料の空気界面側の窒化ホウ素以外の無機フィラーの濃度よりも、絶縁層材料の離型フィルム側の窒化ホウ素以外の無機フィラーの濃度が高くなった。
【０１２７】  その後、アルミニウム板（厚み：１．０ｍｍ）に、第２の絶縁層材料の空気界面側から積層して離型ＰＥＴシートを剥がした。次に、第２の絶縁層材料に、第１の絶縁層材料の空気界面側から積層して、第１，２の絶縁層材料を張り合わせて、離型ＰＥＴシートを剥がした。次に、第１の絶縁層材料の離型ＰＥＴシートを剥がした側、即ち窒化ホウ素以外の無機フィラーの濃度が高い側に銅板（厚み：５００μｍ）を積層して、温度２００℃、圧力１０ＭＰａの条件で真空プレスした。プレスにより、第１，２の絶縁層材料の界面がなくなり絶縁層が形成された。次いで、エッチングにより銅板をパターン状にし、絶縁層上の一部の領域に、金属層がない開口部を形成した。このようにして積層体を作製した。得られた積層体において、絶縁層は、第1の絶縁層材料の硬化物と第２の絶縁層材料の硬化物とにより形成されており、連続した層であった。得られた積層体において、絶縁層は、第１の硬化性材料の硬化物と第２の硬化性材料の硬化物とにより形成された。得られた積層体の絶縁層の厚みは２４５μｍであった。
【０１２８】  （実施例２〜１１、比較例１〜３）  窒化ホウ素及び窒化ホウ素以外の無機フィラーの種類及び含有量（体積％）、並びに積層体の絶縁層の厚みを下記の表１〜３に示すように変更したこと以外は実施例１と同様にして、第１の硬化性材料、第２の硬化性材料及び積層体を作製した。
【０１２９】  （評価）  （１）窒化ホウ素以外の無機フィラーの含有量  得られた積層体の断面をクロスセクションポリッシャー（日本電子社製「ＩＢ−１９５００ＣＰ」）にて平滑に加工し、加工後の積層体の断面を電界放出形走査電子顕微鏡（日立ハイテクノロジーズ社製「Ｓ−４８００」）で観察した。エネルギー分散型Ｘ線分光器（日立ハイテクノロジーズ社製「Ｓ−４８００ＥＮ−ＥＤＳ」）により窒化ホウ素以外の無機フィラーを特定した。得られた電子顕微鏡画像から、絶縁性シート（絶縁層）の第１の表面から絶縁性シートの第２の表面に向かって厚み３０％の領域の１００体積％中における窒化ホウ素以外の無機フィラーの第１の含有量を算出した。また、絶縁性シート（絶縁層）の第２の表面から絶縁性シートの第１の表面に向かって厚み７０％の領域の１００体積％中における窒化ホウ素以外の無機フィラーの第２の含有量を算出した。
【０１３０】  （２）熱伝導率  得られた積層体を１ｃｍ角にカットした後、両面にカーボンブラックをスプレーすることで測定サンプルを作製した。得られた測定サンプルを用いて、レーザーフラッシュ法により熱伝導率を算出した。熱伝導率は、比較例１の値を１．０とした相対値を算出し、以下の基準で判定した。
【０１３１】  ［熱伝導率の判定基準］  ○○：比較例１の熱伝導率を１．０としたとき、熱伝導率が１．５以上  ○：比較例１の熱伝導率を１．０としたとき、熱伝導率が１．０を超え１．５未満  △：比較例１（１．０）、又は、比較例１の熱伝導率を１．０としたとき、熱伝導率が比較例１（１．０）と同等  ×：比較例１の熱伝導率を１．０としたとき、熱伝導率が１．０未満
【０１３２】  （３）９０度ピール強度（引きはがし強さ）  得られた積層体を５０ｍｍ×１２０ｍｍの大きさに切り出して、テストサンプルを得た。得られたテストサンプルの中央幅１０ｍｍの銅板が残るように銅板を剥がし、中央幅１０ｍｍの銅板に対して、ＪＩＳ  Ｃ  ６４８１に準拠して、銅板の引きはがし強さを測定した。上記ピール強度測定装置としては、オリエンテック社製「テンシロン万能試験機」を用いた。２０個のテストサンプルについて、銅板の引きはがし強さを測定し、２０個の９０度ピール強度の測定値を得た。２０個の９０度ピール強度の測定値の平均値を、９０度ピール強度とした。９０度ピール強度は、比較例１の値を１．０とした相対値を算出し、以下の基準で判定した。
【０１３３】  ［９０度ピール強度（引きはがし強さ）の判定基準］  ○○：比較例１の９０度ピール強度を１．０としたとき、９０度ピール強度が１．５以上  ○：比較例１の９０度ピール強度を１．０としたとき、９０度ピール強度が１．０を超え１．５未満  △：比較例１（１．０）、又は、比較例１の９０度ピール強度を１．０としたとき、９０度ピール強度が比較例１（１．０）と同等  ×：比較例１の９０度ピール強度を１．０としたとき、９０度ピール強度が１．０未満
【０１３４】  詳細及び結果を下記の表１〜３に示す。
【０１３５】
【表１】
2019112048.tif 000003
【０１３６】
【表２】
2019112048.tif 000004
【０１３７】
【表３】
2019112048.tif 000005
【符号の説明】
【０１３８】  １…積層体  ２…絶縁層  ２ａ…一方の表面（第１の表面）  ２ｂ…他方の表面（第２の表面）  ３…金属層  ３ａ…一方の表面（第１の表面）  ３ｂ…他方の表面（第２の表面）  ４…金属基板  ４ａ…一方の表面（第１の表面）  ４ｂ…他方の表面（第２の表面）  ５…接続導電部  ５ａ…一方の表面（第１の表面）  ５ｂ…他方の表面（第２の表面）  ６…半導体チップ  ６ａ…一方の表面（第１の表面）  ６ｂ…他方の表面（第２の表面）  ７…リード  ８…ワイヤ（金属配線）  ９…封止樹脂  １１…硬化物部（熱硬化性化合物が硬化した部分）  １２…窒化ホウ素  １３…窒化ホウ素以外の無機フィラー  ２１…電子装置  ３１…第１の絶縁層材料  ３２…第２の絶縁層材料  ３３…離型フィルム  ３４…第１の硬化性材料  ３５…第２の硬化性材料
【図１】
2019112048.tif 000006
【図２】
2019112048.tif 000007
【図３】
2019112048.tif 000008
【図４】
2019112048.tif 000009
【国際調査報告】
2019112048.tif 000010
2019112048.tif 000011
2019112048.tif 000012